(57)【要約】【課題】              本発明の課題は、特定の構成成分からなる触媒を用いることによって、カルボン酸化合物を出発原料として、高い反応速度で、高収率且つ高選択的にアルコール化合物を製造することが可能とする、工業的生産に適用し得るアルコール化合物の製造方法を提供することにある。【解決手段】        本発明の課題は、水素源の存在下、カルボン酸化合物と、  ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）と、  周期表第５族、６族又は７族の金属を含む金属酸化物（Ｂ１）或いは金属カルボニル化合物（Ｂ２）と、を混合し、還元処理して得られる触媒とを接触させることを特徴とする、アルコール化合物の製造方法によって解決される【選択図】          なし【特許請求の範囲】
【請求項１】
水素源の存在下、カルボン酸化合物と、
ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）と、
周期表第５族、６族又は７族の金属を含む金属酸化物（Ｂ１）或いは金属カルボニル化合物（Ｂ２）と、
を混合し、還元処理して得られる触媒とを接触させることを特徴とする、アルコール化合物の製造方法。
【請求項２】
周期表第５族、６族又は７族の金属が、バナジウム、モリブデン、タングステン又はレニウムである請求項１記載のアルコールの製造方法。
【請求項３】
アルコール化合物の製造を溶媒中で行う請求項１〜２のいずれか１項に記載のアルコールの製造方法。
【請求項４】
溶媒が、水及びエーテル類からなる群より選ばれる少なくとも１種の溶媒である請求項１〜３のいずれか１項に記載のアルコールの製造方法。
【請求項５】
触媒が担体に担時されているものである請求項１〜２記載のいずれか１項に記載のアルコールの製造方法。
【請求項６】
担体が、シリカ、アルミナ、シリカアルミナ（アルミノシリケート）、チタニア、ジルコニア、活性炭、グラフェン、カーボンナノチューブ及びゼオライトからなる群より選ばれる少なくとも１種の担体である請求項５に記載のアルコールの製造方法。
【請求項７】
カルボン酸化合物が、モノカルボン酸化合物、ポリカルボン酸化合物及びオキシカルボン酸化合物よりなる群より選ばれる少なくとも１種のカルボン酸化合物である請求項１から６の何れかに記載のアルコールの製造方法。
【請求項８】
ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）と、
周期表第５族、６族又は７族の金属を含む金属酸化物（Ｂ１）或いは金属カルボニル化合物（Ｂ２）と、
を混合し、還元処理して得られるアルコールを製造するための触媒。
【発明の詳細な説明】
【技術分野】
【０００１】
本発明は、アルコール化合物の製造方法に関する。
【背景技術】
【０００２】
従来、カルボン酸化合物から対応するアルコール化合物を製造する方法としては、カルボン酸をエステル化した後に、還元する方法が広く知られていた。しかしながら、還元するに先立ちカルボキシル基をエステル化する必要があった。そのため、カルボン酸化合物をエステル化することなく、直接アルコール化合物を製造する方法が望まれている。
【０００３】
カルボン酸化合物から直接アルコール化合物を製造する方法としては、例えば、下記の（１）〜（３）の方法が知られている。
（１）過酸化物により酸化された炭素上にパラジウム／銀／レニウムが担持された触媒の存在下、マレイン酸を還元して１，４−ブタンジオールを製造する方法（例えば、特許文献１参照）。
（２）パラジウム／銀／レニウム／金属（Ｍ）が炭素に担持された触媒の存在下、マレイン酸を還元して１，４−ブタンジオールを製造する方法（例えば、特許文献２参照）。
（３）過酸化水素で処理された活性炭に、ルテニウム／スズ／白金が担持された触媒の存在下、コハク酸、グルタル酸、アジピン酸の混合物を還元して、対応するジオールを製造する方法（例えば、特許文献３参照）。
【先行技術文献】
【特許文献】
【０００４】
【特許文献１】特開平１１−１２２０７号公報
【特許文献２】特開２００１−４６８７１号公報
【特許文献３】特開２０００−３５５５６２号公報
【発明の概要】
【発明が解決しようとする課題】
【０００５】
しかしながら、上記特許文献１の方法では、触媒の製造に先立って、炭素担体と酸化剤とを接触させて酸化された炭素担体を使用しなければならず、酸化されていない炭素担体は、触媒活性が低いことが比較例において明確に開示されている（例えば、実施例２と比較例Ｂの対比）。そのため、触媒の製造が煩雑となるという問題があった。
更に、当該触媒においては、ＬＨＳＶ（液体空間速度）や反応温度によって、生成物が大きく変化するため、反応条件を限定して設定する必要があった（段落番号［００４５］と［００４６］の対比）
【０００６】
また、特許文献２の方法では、第４成分の金属（Ｍ；アルミニウム、鉄、コバルト）が触媒活性の必須の構成要件となっており（参考例１、実施例１及び比較例の対比）、参考例１及び２（触媒の使用前の処理）を参酌しても触媒の製造が煩雑であるという問題があった。
【０００７】
一方、特許文献３においては、活性炭を予め過酸化水素などで処理しなければならないという問題の他、特許文献１と同様な問題も存在していた。
【０００８】
以上提案されている上記いずれの触媒を使用した還元反応においても、例えば、ジカルボン酸化合物を還元した場合には、不完全還元体であるヒドロキシカルボン酸化合物が残存、環状エステル化合物、環状エーテル化合物などが生成してしまうという問題も残っていた。
【０００９】
そこで、本発明は、特定の構成成分からなる触媒を用いることによって、カルボン酸化合物を出発原料として、高い反応速度で、高収率且つ高選択的にアルコール化合物を製造することが可能とする、工業的生産に適用し得るアルコール化合物の製造方法を提供することを課題とする。
【課題を解決するための手段】
【００１０】
本発明の課題は、水素源の存在下、カルボン酸化合物と、
ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）と、
周期表第５族、６族又は７族の金属を含む金属酸化物（Ｂ１）或いは金属カルボニル化合物（Ｂ２）と、
を混合し、還元処理して得られる触媒とを接触させることを特徴とする、アルコール化合物の製造方法によって解決される。
【発明の効果】
【００１１】
本発明により、カルボン酸化合物を還元して、高い反応速度で、高収率且つ高選択的に上記カルボン酸化合物に対応するアルコール化合物を製造することが可能な触媒及び当該触媒の製造方法を提供することができる。また、本発明では、上述の触媒を用いることによって、高い反応速度で、高収率且つ高選択的にアルコール化合物を製造することが可能であり、工業的生産に適用し得るアルコール化合物の製造方法を提供する。
【発明を実施するための形態】
【００１２】
以下、本発明について具体的に説明する。
（触媒）
本発明の触媒は、
ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）と、
周期表第５族、６族又は７族の金属を含む金属酸化物（Ｂ１）或いは金属カルボニル（Ｂ２）化合物と、
を混合し、還元処理して得られる触媒である。
以下、本発明の触媒を製造する際の構成成分について説明する。なお、以下、各構成成分を混合させてものを「混合物」と称することもある。
【００１３】
（ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ））
ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）としては、例えば、
三塩化ロジウム、六塩化ロジウム三アンモニウム、六塩化ロジウム三カリウム、六塩化ロジウム三ナトリウム、三硝酸ロジウム、ヘキサヒドロキシロジウム（ＩＩＩ）酸三ナトリウム、ヘキサヒドロキシロジウム（ＩＩＩ）酸三カリウム、ヘキサヒドロキシロジウム（ＩＶ）酸二ナトリウム、ヘキサヒドロキシロジウム（ＩＶ）酸二カリウムなどのロジウム化合物；
三塩化イリジウム、三臭化イリジウム、四塩化イリジウム、四臭化イリジウム、イリジウム酸アンモニウム塩、ヘキサアンミンイリジウム三塩化物、ペンタアンミンクロロイリジウム二塩化物、六塩化イリジウム三アンモニウム、六塩化イリジウム三カリウム、六塩化イリジウム三ナトリウム、四塩化イリジウム二アンモニウム、六塩化イリジウム二アンモニウム、六塩化イリジウム二カリウム、六塩化イリジウム酸、六塩化イリジウム二ナトリウム、ヘキサヒドロキシイリジウム（ＩＶ）酸二ナトリウム、ヘキサヒドロキシイリジウム（ＩＶ）酸二カリウムなどのイリジウム化合物；
二塩化白金、四塩化白金、六塩化白金酸、二臭化白金、四臭化白金、六臭化白金酸、二ヨウ化白金、四ヨウ化白金、二塩化白金二アンモニウム、六塩化白金二アンモニウム、六塩化白金二アンモニウム、四塩化白金二アンモニウム、六塩化白金二ナトリウム、四塩化白金二カリウム、六塩化白金二カリウム、二臭化白金二アンモニウム、四臭化白金二カリウム、六臭化白金二アンモニウム、六ヨウ化白金酸ナトリウム、六ヨウ化白金酸カリウム、酸化白金、ヘキサヒドロキソ白金酸水素、水酸化白金、ヘキサヒドロキシ白金酸ナトリウム、ヘキサヒドロキシ白金（ＩＶ）酸カリウムなどの白金化合物；
三塩化ルテニウム、三臭化ルテニウム、五塩化ルテニウム二アンモニウム、六塩化ルテニウム三アンモニウム、六塩化ルテニウム二カリウム、六塩化ルテニウム二ナトリウム、六臭化ルテニウム三カリウム、六臭化ルテニウム二カリウム、過ルテニウム酸カリウム、過ルテニウム酸（テトラプロピルアンモニウム）、過ルテニウム酸（テトラブチルアンモニウム）、テトラオキソルテニウム（ＶＩ）酸二カリウム、テトラオキソルテニウム（ＶＩ）酸二ナトリウム、テトラヒドロキシルテニウム（ＩＶ）化合物などのルテニウム化合物；
五塩化タンタル、五臭化タンタル、五ヨウ化タンタル、タンタルペンタエチラート、タンタル酸ナトリウム、タンタル酸カリウム等のタンタル化合物；
三塩化レニウム、五塩化レニウム、三ヨウ化レニウム、過レニウム酸アンモニウム、過レニウム酸カリウム、過レニウム酸ナトリウム、六塩化レニウム三カリウム、六塩化レニウム二カリウム、七酸化二レニウム等のレニウム化合物；
二塩化パラジウム、二臭化パラジウム、二ヨウ化パラジウム、二酢酸パラジウム、二硝酸パラジウム、硫酸パラジウム、酸化パラジウム、ヘキサヒドロキシパラジウム（ＩＶ）酸二ナトリウム、ヘキサヒドロキシパラジウム（ＩＶ）酸二カリウム、水酸化パラジウム
等のパラジウム化合物；
三塩化ランタン、三臭化ランタン、三ヨウ化ランタン、三硝酸ランタン、リン酸ランタン、三硫酸二ランタン、三炭酸二ランタン、ギ酸ランタン等のランタン化合物；
塩化第一セリウム、臭化第一セリウム、三シュウ酸二セリウム、三硝酸セリウム、四水酸化セリウム、三炭酸二セリウム、硝酸第一セリウムアンモニウム、硝酸第二セリウムアンモニウム、リン酸セリウム、硫酸第一セリウム、硫酸第二セリウム等のセリウム化合物；
三塩化サマリウム、三酢酸サマリウム、三シュウ酸二サマリウム、三硝酸サマリウム、三炭酸二サマリウム、三ヨウ化サマリウム、硫酸サマリウム等のサマリウム化合物；
三塩化イッテルビウム、三臭化イッテルビウム、三硝酸イッテルビウム、三硫酸二イッテルビウム、三酢酸イッテルビウム、三シュウ酸二イッテルビウム、三ヨウ化イッテルビウム、リン酸イッテルビウム等のイッテルビウム化合物；
三塩化ルテチウム、三酢酸ルテチウム、三シュウ酸二ルテチウム、三硝酸ルテチウム、硫酸ルテチウム等のルテチウム化合物；
四塩化ジルコニウム、四臭化ジルコニウム、四ヨウ化ジルコニウム、四硝酸ジルコニウム、二硫酸ジルコニウム等のジルコニウム化合物；
四塩化ハフニウム、四臭化ハフニウム、四ヨウ化ハフニウム、四硝酸ハフニウム、二硫酸ハフニウム等のハフニウム化合物；
五塩化ニオブ、五臭化ニオブ、五ヨウ化ニオブ、五（シュウ酸水素）ニオブ、ニオブペンタエチラート、ニオブペンタ−ｎ−ブチラート、三酸化ナトリウムニオブ等のニオブ化合物；
三塩化モリブデン、五塩化モリブデン、三臭化モリブデン、テトラコサオキソヘプタモリブデン（ＶＩ）酸アンモニウム、テトラオキソモリブデン（ＶＩ）酸カリウム、テトラオキソモリブデン（ＶＩ）酸ナトリウム等のモリブデン化合物；
四塩化タングステン、六塩化タングステン、五臭化タングステン、ケイタングステン酸、ケイタングステン酸カリウム、ケイタングステン酸ナトリウム、パラタングステン酸アンモニウム、タングステン酸カリウム等のタングステン化合物；
二塩化コバルト、二臭化コバルト、二ヨウ化コバルト、二フッ化コバルト、二硝酸コバルト、酸化コバルト、リン酸コバルト、二酢酸コバルト、トリヒドロキシコバルト（ＩＩＩ）、ギ酸第一コバルト、クエン酸第一コバルト等のコバルト化合物；
二塩化ニッケル、二臭化ニッケル、二ヨウ化ニッケル、シュウ酸ニッケル、二硝酸ニッケル、二水酸化ニッケル等のニッケル化合物；
一塩化銅、二塩化銅、二塩化銅二アンモニウム、ギ酸第二銅、一臭化銅、二臭化銅、硝酸銅、リン酸銅、硫酸銅、酢酸銅、炭酸銅、シュウ酸銅等の銅化合物；
一塩化金、三塩化金、四塩化金酸、三臭化金、三ヨウ化金、水酸化金、四塩化金カリウム、四臭化金ナトリウム、四臭化金酸等の金化合物；
が挙げられ、好ましくは、
三塩化ロジウム、三硝酸ロジウム、三塩化イリジウム、四塩化イリジウム、イリジウム酸アンモニウム塩、六塩化イリジウム三ナトリウム、四塩化イリジウム二アンモニウム、六塩化イリジウム二アンモニウム、六塩化イリジウム二カリウム、六塩化イリジウム酸、六塩化イリジウム二ナトリウム、二塩化白金、四塩化白金、六塩化白金酸、ヘキサヒドロキソ白金酸水素、水酸化白金、ヘキサヒドロキシ白金酸ナトリウム、ヘキサヒドロキシ白金（ＩＶ）酸カリウム、三塩化ルテニウム、五塩化ルテニウム二アンモニウム、六塩化ルテニウム三アンモニウム、六塩化ルテニウム二カリウム、六塩化ルテニウム二ナトリウム、過ルテニウム酸カリウム、過ルテニウム酸（テトラプロピルアンモニウム）、過ルテニウム酸（テトラブチルアンモニウム）、テトラオキソルテニウム（ＶＩ）酸二カリウム、テトラオキソルテニウム（ＶＩ）酸二ナトリウム、五塩化タンタル、タンタル酸カリウム、三塩化レニウム、五塩化レニウム、過レニウム酸アンモニウム、過レニウム酸カリウム、過レニウム酸ナトリウム、七酸化二レニウム、二塩化パラジウム、二酢酸パラジウム、二硝酸パラジウム、水酸化パラジウム、三塩化ランタン、三硝酸ランタン、リン酸ランタン、三炭酸二ランタン、ギ酸ランタン、塩化第一セリウム、三硝酸セリウム、四水酸化セリウム、三炭酸二セリウム、リン酸セリウム、三塩化サマリウム、三酢酸サマリウム、三硝酸サマリウム、三塩化イッテルビウム、三硝酸イッテルビウム、三酢酸イッテルビウム、リン酸イッテルビウム、三塩化ルテチウム、三酢酸ルテチウム、三硝酸ルテチウム、四塩化ジルコニウム、四硝酸ジルコニウム、四塩化ハフニウム、四硝酸ハフニウム、五塩化ニオブ、三酸化ナトリウムニオブ、三塩化モリブデン、五塩化モリブデン、テトラコサオキソヘプタモリブデン（ＶＩ）酸アンモニウム、テトラオキソモリブデン（ＶＩ）酸カリウム、テトラオキソモリブデン（ＶＩ）酸ナトリウム、四塩化タングステン、六塩化タングステン、ケイタングステン酸、ケイタングステン酸カリウム、ケイタングステン酸ナトリウム、パラタングステン酸アンモニウム、タングステン酸カリウム、二塩化コバルト、二硝酸コバルト、リン酸コバルト、二酢酸コバルト、二塩化ニッケル、二硝酸ニッケル、二水酸化ニッケル、一塩化銅、二塩化銅、硝酸銅、リン酸銅、酢酸銅、一塩化金、三塩化金、四塩化金酸、水酸化金、四塩化金カリウムが挙げられ、更に好ましくは、
三塩化ロジウム、三硝酸ロジウム、三塩化イリジウム、四塩化イリジウム、塩化イリジウム酸、二塩化白金、四塩化白金、六塩化白金酸、水酸化白金、三塩化ルテニウム、過ルテニウム酸カリウム、過ルテニウム酸（テトラプロピルアンモニウム）、五塩化タンタル、タンタル酸カリウム、三塩化レニウム、五塩化レニウム、過レニウム酸アンモニウム、過レニウム酸カリウム、七酸化二レニウム、二塩化パラジウム、二酢酸パラジウム、二硝酸パラジウム、三塩化ランタン、三硝酸ランタン、塩化第一セリウム、三硝酸セリウム、三塩化サマリウム、三酢酸サマリウム、三硝酸サマリウム、三塩化イッテルビウム、三硝酸イッテルビウム、三酢酸イッテルビウム、三塩化ルテチウム、三酢酸ルテチウム、三硝酸ルテチウム、四塩化ジルコニウム、四硝酸ジルコニウム、四塩化ハフニウム、四硝酸ハフニウム、五塩化ニオブ、三酸化ナトリウムニオブ、三塩化モリブデン、五塩化モリブデン、テトラコサオキソヘプタモリブデン（ＶＩ）酸アンモニウム、テトラオキソモリブデン（ＶＩ）酸カリウム、テトラオキソモリブデン（ＶＩ）酸ナトリウム、四塩化タングステン、六塩化タングステン、ケイタングステン酸、ケイタングステン酸カリウム、ケイタングステン酸ナトリウム、パラタングステン酸アンモニウム、二塩化コバルト、二硝酸コバルト、二酢酸コバルト、二塩化ニッケル、二硝酸ニッケル、二水酸化ニッケル、一塩化銅、二塩化銅、硝酸銅、酢酸銅、一塩化金、三塩化金、四塩化金酸、四塩化金カリウム、が使用される。
【００１４】
なお、本発明においては、金属化合物（Ａ）は、上記以外にもスカンジウム、イットリウム、チタン、バナジウム、チタン、マンガン、鉄などの金属化合物の使用も可能である。
【００１５】
（周期表第５族、６族又は７族の金属を含む金属酸化物（Ｂ１）或いは金属カルボニル化合物（Ｂ２））
周期表第５族、６族又は７族の金属を含む金属酸化物（Ｂ１）或いは金属カルボニル化合物（Ｂ２）の金属としては、例えば、バナジウム、ニオブ、タンタル、クロム、モリブデン、タングステン、マンガン、レニウムなどが挙げられるが、好ましくはバナジウム、モリブデン、タングステン、レニウムである。
【００１６】
金属酸化物（Ｂ１）の形態は、ひとつの金属−酸素結合を有する化合物であれば特に限定されず、例えば、水和物や有機化合物の付加体であってもよく、過酸化金属酸、過酸化金属酸塩の形態をとっていても良い。更に、金属酸化物（Ｂ１）は、担体に担持されていてもよい。なお、これらの金属酸化物は、一種を単独で又は二種以上を混合して使用してもよい。
【００１７】
金属酸化物（Ｂ１）としては、酸化金属、過酸化金属酸及び過酸化金属酸塩からなる群より選択される少なくとも１種の金属酸化物が好適に使用される。その具体的な例としては、例えば、酸化バナジウム、三酸化二バナジウム、二酸化バナジウム、五酸化二バナジウム、三臭化バナジウム、ピロバナジン酸カリウム、テトラオキソバナジン（Ｖ）酸カリウム、トリオキソバナジン（Ｖ）酸カリウム、トリオキソバナジン（Ｖ）酸ナトリウム、ピロバナジン酸ナトリウム、トリオキソバナジン（Ｖ）酸リチウム等のバナジウム酸化物；ケイモリブデン酸、テトラコサオキソヘプタモリブデン（ＶＩ）酸アンモニウム、テトラオキソモリブデン（ＶＩ）酸カリウム、テトラオキソモリブデン酸カルシウム、テトラオキソモリブデン（ＶＩ）酸ナトリウム、テトラオキソモリブデン（ＶＩ）酸マグネシウム、テトラオキソモリブデン（ＶＩ）酸リチウム、二酸化モリブデン、三酸化モリブデン等のモリブデン酸化物；テトラオキソタングステン（ＶＩ）酸ナトリウム、テトラオキソタングステン（ＶＩ）酸カドミウム（ＩＩ）、テトラオキソタングステン（ＶＩ）酸カリウム、テトラオキソタングステン（ＶＩ）酸カルシウム等のタングステン酸化物；テトラオキソレニウム（ＶＩＩ）酸アンモニウム、テトラオキソレニウム（ＶＩＩ）酸カリウム、テトラオキソレニウム（ＶＩＩ）酸ナトリウム、二酸化レニウム、三酸化レニウム、七酸化二レニウム等のレニウム酸化物が挙げられる。好ましくは、五酸化二バナジウム、トリオキソバナジン（Ｖ）酸カリウム、トリオキソバナジン（Ｖ）酸ナトリウム、ピロバナジン酸ナトリウム、テトラオキソタングステン（ＶＩ）酸ナトリウム、ケイモリブデン酸、テトラコサオキソヘプタモリブデン（ＶＩ）酸アンモニウム、テトラオキソモリブデン（ＶＩ）酸ナトリウムテトラオキソレニウム（ＶＩＩ）酸アンモニウム、テトラオキソレニウム（ＶＩＩ）酸カリウム、七酸化二レニウムが使用される。
【００１８】
金属カルボニル化合物（Ｂ２）の形態は、ひとつの金属とカルボニル炭素結合（Ｍ−ＣＯ；Ｍは金属）を有する化合物であれば特に限定されず、例えば、水和物や有機化合物の付加体であってもよく、過酸化金属酸、過酸化金属酸塩の形態をとっていても良い。更に、金属カルボニル化合物（Ｂ２）は、担体に担持されていてもよい。なお、これらの金属酸化物は、一種を単独で又は二種以上を混合して使用してもよい。
【００１９】
金属カルボニル化合物（Ｂ２）としては、例えば、ヘキサカルボニルバナジウム、ヘキサカルボニルクロム、ヘキサカルボニルモリブデン、トリカルボニルシクロペンタジエニルモリブデンダイマー、ヘキサカルボニルタングステン、デカカルボニル二マンガン、トリカルボニルシクロペンタジエニルマンガン、ペンタカルボニルヒドリドマンガン、デカカルボニル二レニウム、ペンタカルボニルクロロレニウム、ペンタカルボニルブロモレニウム、ペンタカルボニルヒドリドレニウムが使用される。
【００２０】
前記周期表第５族、６族又は７族の金属を含む金属酸化物（Ｂ１）或いは金属カルボニル化合物（Ｂ２）の使用量は、金属化合物（Ａ）の合計量１モルに対して、好ましくは０．１〜３０モル、更に好ましくは０．５〜２０モルである。金属酸化物（Ｂ１）或いは金属カルボニル化合物（Ｂ２）の使用量が多すぎると、反応における活性が低下し、少なすぎると反応における選択率が低下する。
【００２１】
（担体）
本発明の触媒は担体に担持された触媒（担持触媒）であってもよい。使用される担体は、多孔質の担体が好適に用いられる。具体的には、例えば、シリカ、アルミナ、シリカアルミナ（アルミノシリケート）、セリア、マグネシア、カルシア、チタニア、シリカチタニア（チタノシリケート）、ジルコニア及び活性炭、グラフェン、カーボンナノチューブ、ゼオライト、メソ孔体（メソポーラス−アルミナ、メソポーラス−シリカ、メソポーラス−カーボン）などであり、好ましくは、シリカ、アルミナ、シリカアルミナ（アルミノシリケート）、チタニア、ジルコニア及び活性炭、グラフェン、カーボンナノチューブ、ゼオライト等が使用され、更に好ましくはシリカ、アルミナ、及び活性炭が使用される。これらの担体は、一種を単独で又は二種以上を混合して使用してもよい。
【００２２】
本発明の触媒が担持触媒である場合には、前記混合物と担体とを含む組成物を焼成してもよい。焼成温度は、好ましくは５０〜８００℃、より好ましくは１００〜６００℃である。焼成時間は適宜調整することが可能であり、好ましくは０．１〜２０時間、より好ましくは０．２５〜１５時間である。
【００２３】
（多価酸塩）
本発明の触媒では、前記混合物に多価酸塩を共存させてもよく、このような多価酸塩としては、炭酸や硫酸、リン酸等のような２価以上の酸に由来する塩のことをいう。そのような多価酸塩としては、多価無機酸塩であれば、例えば、リン酸三カリウム、リン酸一水素二カリウム、リン酸三ナトリウム、リン酸一水素二ナトリウム、リン酸三アンモニウム、リン酸一水素二アンモニウム等のリン酸塩；炭酸アンモニウム、炭酸水素アンモニウム、炭酸カリウム、炭酸水素カリウム、炭酸ナトリウム、炭酸水素ナトリウム等の炭酸塩（炭酸水素塩も含む広い意味として）；硫酸カリウム、硫酸ナトリウム、硫酸アンモニウム等の硫酸塩等が挙げられる。又、多価有機酸塩であれば、例えば、シュウ酸カリウム、シュウ酸ナトリウム等の多価カルボン酸塩が挙げられる。これらの多価酸塩は、水和物や有機化合物の付加体であっても良く、又、担体に担持されていても良い。
【００２４】
なお、好適には多価無機酸塩であり、リン酸三カリウム、リン酸三ナトリウム、リン酸三アンモニウム、リン酸一水素二アンモニウム、炭酸アンモニウム、炭酸カリウム、炭酸ナトリウム、硫酸カリウム、硫酸ナトリウム、硫酸アンモニウム、更に好ましくはリン酸三カリウム、リン酸三アンモニウム、炭酸アンモニウム、リン酸一水素二アンモニウム、炭酸カリウム、硫酸カリウムが使用される。
【００２５】
前記多価無機酸塩を用いる際の使用量は、金属化合物（Ａ）の合計量１モルに対して、好ましくは０．１〜３０モル、更に好ましくは０．５〜１０モルである。なお、これらの値は、金属原子換算である。
【００２６】
（触媒の製造）
本発明の触媒の製造においては、まず、ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）と、
周期表第５族、６族又は７族の金属を含む金属酸化物（Ｂ１）或いは金属カルボニル化合物（Ｂ２）と、
を混合するが、その混合形態は特に制限されない（このとき混合物が生成）。
【００２７】
前記混合物の還元処理は、水素を発生させることが可能な通常の還元剤を用いて行うことができる。例えば、当該混合物と水素ガスとを接触させる方法が好適に採用される。当該混合物と水素ガスとを接触させる際の接触温度は、好ましくは４０〜３００℃、より好ましくは５０〜２００℃であり、接触圧力は、好ましくは常圧〜２０ＭＰａ、より好ましくは０．２〜１５ＭＰａである。
【００２８】
本発明の触媒の好ましい態様としては、
ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の貴金属化合物（Ａ）と、
周期表第５族、６族又は７族の金属を含む金属酸化物（Ｂ１）或いは金属カルボニル化合物（Ｂ２）と、
担体と、
必要に応じて多価無機酸塩と、
を混合し、還元処理して得られるものである。
【００２９】
なお、本発明の触媒は、例えば、濾過、洗浄する等して一旦単離してもよく、懸濁液の状態でそのままアルコール化合物の製造に使用してもよい。
【００３０】
以上の方法によって得られた触媒は、カルボン酸化合物からアルコール化合物を製造する触媒として用いることができる。次に、上述の触媒を用いたアルコール化合物の製造方法の好適な実施形態を説明する。
【００３１】
（アルコール化合物の製造）
本発明の反応は、水素源の存在下、カルボン酸化合物と、前記触媒とを接触させることによって、対応するアルコール化合物を製造するものである。
【００３２】
前記カルボン酸化合物は、少なくとも１つのカルボキシル基を有する化合物であるが、カルボキシル基の数に特に限定はない。また、前記化合物は、例えば、ヒドロキシル基、アシル基、アルコキシル基、ハロゲン基などの置換基や、多重結合を有していても良い。
【００３３】
そのような化合物の具体例としては、例えば、以下のようなモノカルボン酸やポリカルボン酸（複数のカルボキシル基を有する化合物）が挙げられる。
モノカルボン酸としては、例えば、酢酸、プロピオン酸、酪酸、イソ酪酸、吉草酸、イソ吉草酸、ピバル酸、ヘキサン酸、ヘプタン酸、オクタン酸、ノナン酸、デカン酸、ウンデカン酸、ドデカン酸、テトラデカン酸、ペンタデカン酸、ヘキサデカン酸、ヘプタデカン酸、オクタデカン酸、ノナデカン酸、エイコサン酸、アクリル酸、プロピオール酸、メタクリル酸、クロトン酸、イソクロトン酸、オレイン酸、9−ヘキサデセン酸、11−オクタデセン酸、リノール酸、シクロプロパンカルボン酸、シクロブタンカルボン酸、シクロペンタンカルボン酸、シクロヘキサンカルボン酸、テトラヒドロフラン−２−カルボン酸、
ポリカルボン酸としては、例えば、シュウ酸、フマル酸、マレイン酸、マロン酸、コハク酸、グルタル酸、アジピン酸、ピメリン酸、スペリン酸、アゼライン酸、セバシン酸、ウンデカン二酸、ドデカン二酸、イタコン酸アコニット酸、フランジカルボン酸、リンゴ酸、クエン酸、グルカル酸、酒石酸、タルトロン酸、シトラマル酸
芳香族カルボン酸としては、安息香酸、フタル酸、イソフタル酸、テレフタル酸、サリチル酸、３−ヒドロキシ安息香酸、４−ヒドロキシ安息香酸、２−フランカルボン酸、没食子酸、フランジカルボン酸、トルイル酸（位置異性体を含む）、キシリル酸（位置異性体を含む）、α−トルイル酸、ケイ皮酸、
その他のカルボン酸としては、グリコール酸、乳酸、３−ヒドロキシプロピオン酸、グリセリン酸、２−ヒドロキシ酪酸、３−ヒドロキシ酪酸、４−ヒドロキシ酪酸、ロイシン酸、メバロン酸、バントイン酸、リシノール酸、リシネライジン酸、セレブロン酸、ピルビン酸、オキサロ酢酸、α−ケトグルタル酸、アセト酢酸、オキサロ酢酸、アセトンジカルボン酸、レブリン酸、
などが使用される。これらのカルボン酸は複数の混合物であっても良い。
【００３４】
本実施形態における反応において使用する触媒の量は、金属化合物（Ａ）の合計量の金属原子換算で、カルボン酸１モルに対して、好ましくは０．０００５〜０．１モル、より好ましくは０．００１〜０．０７５モルである。この使用量とすることで、十分な反応速度を得つつ、高収率且つ高選択的にアルコール化合物を得ることができる。なお、触媒は、複数種の触媒を別々に調製して使用してもよい。
【００３５】
本実施形態における反応において使用する水素源とは、水素を提供する化合物ならば特に限定されず、例えば、水素ガス、アンモニアガス等の還元性ガス（窒素、ヘリウム、アルゴン等の不活性ガスで希釈されていてもよい）；水；メタノール、エタノール、イソプロピルアルコール等のアルコール類；ギ酸、酢酸、クロロギ酸等の有機酸類；塩酸、硫酸等の無機酸類であり、好ましくは還元性ガス、より好ましくは水素ガスが使用される。
【００３６】
上述の水素源の量は、カルボン酸化合物１モルに対して、好ましくは５〜２００モル、より好ましくは１０〜１６０モルである。この使用量とすることで、十分な反応速度を得つつ、高収率且つ高選択的にアルコール化合物を得ることができる。なお、触媒は、複数種の触媒を別々に調製して使用してもよい。
【００３７】
本実施形態における反応は溶媒中で行うことが好ましい。使用する溶媒としては反応を阻害しないものであれば特に限定されず、例えば、水；メタノール、エタノール、ｎ−プロピルアルコール、イソプロピルアルコール、ｎ−ブチルアルコール、ｔ−ブチルアルコール、エチレングリコール等のアルコール類；ヘプタン、ヘキサン、シクロヘキサン、トルエン等の炭化水素類；Ｎ，Ｎ−ジメチルホルムアミド、Ｎ，Ｎ−ジメチルアセトアミド、Ｎ−メチル−２−ピロリドン等のアミド類；ジエチルエーテル、ジイソプロピルエーテル、１，２−ジメトキシメタン、１，２−ジエトキシエタン、ジエチレングリコールジメチルエーテル、ジエチレングリコールジエチルエーテル、テトラヒドロフラン、１，４−ジオキサン等のエーテル類；塩化メチレン、ジクロロエタン、クロロシクロヘキサン等のハロゲン化炭化水素類が挙げられる。これらのうち、好ましくは水、炭化水素類、エーテル類であり、より好ましくは水、エーテル類、特に好ましくは水、１，２−ジエトキシメタン、１，４−ジオキサン、ジエチレングリコールジメチルエーテルである。なお、これらの溶媒は、単独又は二種以上を混合して使用してもよい。
【００３８】
上記溶媒の使用量は、カルボン酸化合物１ｇに対して、好ましくは０．０５〜１００ｇ、より好ましくは０．１〜２０ｇである。この使用量とすることで、攪拌が速やかに行われ、反応をスムーズに進行させることができる。
【００３９】
本実施形態における反応形態は、触媒の形態により回分式（バッチ式）又は連続式のいずれの方法も選択することができる。また、触媒の性質により均一系、及び不均一系（懸濁反応）のどちらの反応系でも実施できる。担体に担持させた触媒であれば、固定床で連続的に反応を行うこともできる。
【００４０】
本実施形態における反応は、例えば、カルボン酸化合物、触媒及び溶媒を混合し、水素源の存在下にて、攪拌しながら反応させる等の方法によって行われる。その際の反応温度は、好ましくは２５〜３００℃、より好ましくは５０〜２００℃であり、反応圧力は、水素分圧として、好ましくは常圧〜２０ＭＰａ、より好ましくは０．２〜１５ＭＰａである。この反応温度、及び反応圧力とすることで、副生成物の生成を抑制しつつ、高い反応速度で、高収率且つ高選択的に目的物であるアルコール化合物を得ることができる。なお、反応を促進させるために、必要に応じて、塩酸、硫酸、リン酸、酢酸等の酸又は水酸化ナトリウム、水酸化カリウム、炭酸ナトリウム、炭酸水素ナトリウム、炭酸カリウム、炭酸水素カリウム等の塩基を存在させてもよい。このような酸又は塩基の量は、カルボン酸化合物１モルに対して、好ましくは０．００１〜０．１モル、より好ましくは０．００５〜０．０５モルである。
【００４１】
本実施形態における反応により、目的とするアルコール化合物が得られる。このアルコール化合物は、反応終了後、得られた反応液から、例えば、濾過、濃縮、抽出、蒸留、昇華、再結晶、カラムクロマトグラフィー等の一般的な操作によって単離・精製することができる。
【００４２】
以上、本発明の好適な実施形態を説明したが、本発明は、上記実施形態に限定されるものではない。
【実施例】
【００４３】
次に、実施例を挙げて本発明を具体的に説明するが、本発明はこれら実施例に制限されるものではない。なお、本発明の触媒の略語は以下の構成からなる。
（金属化合物（Ａ）の１つ目の金属）−（金属化合物（Ａ）の２つ目の金属）−（周期表第５族〜７族の金属）／（担体）触媒
【００４４】
2015074619.tif 000002
【００４５】
実施例１（触媒の製造）
５０ｍｌのガラス製内筒管を備えたオートクレーブに、三塩化ロジウム・３水和物１３．３ｍｇ（ロジウムが０．０５０ｍｍｏｌ）、四塩化白金１６．９ｍｇ（白金が０．０５０ｍｍｏｌ）、リン酸三カリウム２４．８ｍｇ（０．１２ｍｍｏｌ）及び水３ｍｌを加え、１００℃で６０分間加熱攪拌した。これを一旦室温まで冷却した溶液に、七酸化二レニウム１８．２ｍｇ（レニウムが０．０７５ｍｍｏｌ）と活性炭（ＡＣ、カルゴンカーボンジャパン製、ＭＨ４−８Ａ）２００ｍｇを加え、室温で５分攪拌した。次いで、室温にて水素雰囲気にて８ＭＰａまで加圧し、１２０℃で１時間加熱攪拌して混合物を還元処理した。得られた溶液を室温まで冷却し、遠心分離により水層を除き、残渣として活性炭にロジウムが２．１質量％、白金が４．３質量％、レニウムが６．１質量％担持された触媒（以下、「Ｒｈ−Ｐｔ−Ｒｅ／ＡＣ触媒（１）」と称することもある）を得た。
【００４６】
実施例２（触媒の製造）
三塩化ロジウム・３水和物１３．３ｍｇ（ロジウムが０．０５０ｍｍｏｌ）、四塩化白金１６．９ｍｇ（白金が０．０５０ｍｍｏｌ）、リン酸三カリウム２４．８ｍｇ（０．１２ｍｍｏｌ）及び水３ｍｌを混合し、均一水溶液を調製した。調製した水溶液を活性炭（ＡＣ：カルゴンカーボンジャパン製、商品名：ＭＨ４−８Ａ）に加え、８０℃で減圧濃縮し、溶媒を留去した。次いで、水２ｍｌに七酸化二レニウム１８．２ｍｇ（レニウムが０．０７５ｍｍｏｌ）を溶解させた水溶液を加え、再び８０℃で減圧濃縮し、溶媒を留去した。得られた残渣を更に６０℃で８時間減圧乾燥して、活性炭にロジウムが２．２質量％、白金が４．１質量％、レニウムが５．５質量％担持された固体（以下、「Ｒｈ−Ｐｔ−Ｒｅ／ＡＣ（２）」と称することもある）２６０ｍｇを得た。
【００４７】
実施例３（触媒の製造）
実施例２において、活性炭をシリカ（ＳｉＯ２；富士シリシア化学株式会社製、商品名：ＣＡＲｉＡＣＴ  Ｇ−６）に変えた以外は、実施例２と同様にしてシリカにロジウムが１．８質量％、白金が３．８質量％、レニウムが４．９質量％担持された固体（以下、「Ｒｈ−Ｐｔ−Ｒｅ／ＳｉＯ２（１）」と称することもある）２６０ｍｇを得た。
【００４８】
実施例４（触媒の製造）
実施例１において、七酸化レニウムをナトリウムテトラオキソモリブデン（ＶＩ）酸ナトリウム（モリブデンが０．０７５ｍｍｏｌ）に、活性炭の使用量を４５０ｍｇに変えた以外は、実施例１と同様にして活性炭にロジウムが１．２質量％、白金が２．２質量％、モリブデンが１．６質量％担持された触媒（以下、「Ｒｈ−Ｐｔ−Ｍｏ／ＡＣ触媒（１）」と称することもある）を得た。
【００４９】
実施例５（触媒の製造）
実施例２において、七酸化二レニウムをナトリウムテトラオキソモリブデン（ＶＩ）酸ナトリウム（モリブデンが０．０７５ｍｍｏｌ）に変えた以外は、実施例２と同様にして活性炭にロジウムが１．９質量％、白金が３．８質量％、モリブデンが２．７質量％担持された固体（以下、「Ｒｈ−Ｐｔ−Ｍｏ／ＡＣ触媒（２）」と称することもある）を得た。
【００５０】
実施例６（触媒の製造）
実施例１において、四塩化白金を二塩化パラジウム９．０ｍｇ（０．０５０ｍｍｏｌ）に変更した以外は、実施例１と同様にして活性炭にロジウムが２．１質量％、パラジウムが２．１質量％、レニウムが６．１質量％担持された触媒（以下、「Ｒｈ−Ｐｄ−Ｒｅ／ＡＣ触媒（１）」と称することもある）を得た。
【００５１】
実施例７（触媒の製造）
実施例１において、四塩化白金を三塩化ルテニウム・ｎ水和物（０．０５０ｍｍｏｌ）に変更した以外は、実施例１と同様にして活性炭にルテニウムが２．０質量％、ロジウムが２．１質量％、レニウムが６．１質量％担持された触媒（以下、「Ｒｕ−Ｒｈ−Ｒｅ／ＡＣ触媒（１）」と称することもある）を得た。
【００５２】
実施例８（触媒の製造）
実施例１において、三塩化ロジウム・３水和物を三塩化イリジウム・ｎ水和物（０．０５０ｍｍｏｌ）に、活性炭の使用量を４５０ｍｇに変えた以外は、実施例１と同様にして活性炭にイリジウムが２．２質量％、白金が２．２質量％、レニウムが３．１質量％担持された触媒（以下、「Ｉｒ−Ｐｔ−Ｒｅ／ＡＣ触媒（１）」と称することもある）を得た。
【００５３】
実施例９（触媒の製造）
実施例１において、三塩化ロジウム・３水和物を三塩化イリジウム・ｎ水和物（０．０５０ｍｍｏｌ）に、七酸化二レニウムをナトリウムテトラオキソモリブデン（ＶＩ）酸ナトリウム（０．０７５ｍｍｏｌ）に、活性炭の使用量を４５０ｍｇに変えた以外は、実施例１と同様にして活性炭にイリジウムが２．２質量％、白金が２．２質量％、モリブデンが１．５質量％担持された触媒（以下、「Ｉｒ−Ｐｔ−Ｍｏ／ＡＣ触媒（１）」と称することもある）を得た。
【００５４】
実施例１０（触媒の製造）
５０ｍｌのガラス製内筒管を備えたオートクレーブに、塩化ルテニウム・３水和物６．５ｍｇ（ルテニウムが０．０２５ｍｍｏｌ）、三塩化ロジウム・３水和物６．６ｍｇ（ロジウムが０．０２５ｍｍｏｌ）、リン酸三カリウム１３．３ｍｇ（０．０６３ｍｍｏｌ）及び水４ｍｌを加え、１００℃で６０分間加熱攪拌した。これを一旦室温まで冷却した溶液に、七酸化二レニウム９．１ｍｇ（レニウムが０．０３８ｍｍｏｌ）と活性炭（ＡＣ、カルゴンカーボンジャパン製、ＭＨ４−８Ａ）９６．１ｍｇを加え、室温で５分攪拌した。次いで、室温にて水素雰囲気にて８ＭＰａまで加圧し、１２０℃で１時間加熱攪拌して混合物を還元処理した。得られた溶液を室温まで冷却し、遠心分離により水層を除き、残渣として活性炭にロジウムが２．７質量％、ルテニウムが２．６質量％、レニウムが７．３質量％担持された触媒（以下、「Ｒｕ−Ｒｈ−Ｒｅ／ＡＣ触媒（２）」と称することもある）を得た。
【００５５】
実施例１１（触媒の製造）
シリカ（富士シリシア化学株式会社製、商品名：ＣＡＲｉＡＣＴ  Ｇ−６）０．５０ｇを、テトラオキソルテニウム（ＶＩ）酸二カリウム水溶液（株式会社フルヤ金属製、ルテニウム濃度４．３質量％）０．２４４ｇ（ルテニウム換算で０．１０４ｍｍｏｌ）に水０．２ｇを加えた水溶液中に含浸させ、１１０℃で７時間乾燥した。次に、得られた粉末を、六塩化イリジウム酸（和光純薬製、イリジウム濃度３７．７質量％）５３．０ｍｇ（イリジウム換算で０．１０４ｍｍｏｌ）を水０．４ｇに溶解させた水溶液中に含浸させ、１１０℃で７時間乾燥した。さらに、得られた粉末を、テトラオキソレニウム（ＶＩＩ）酸アンモニウム２７．９ｍｇ（レニウム換算で０．１０４ｍｍｏｌ）を水０．４ｇに溶解させた溶液中に含浸させ、１１０℃で７時間乾燥させた。この粉末を２５０℃で４時間乾燥して、シリカにルテニウムが２．１質量％、イリジウムが４．０質量％、レニウムが３．９質量％担持された固体触媒（以下、「Ｒｕ−Ｉｒ−Ｒｅ／ＳｉＯ２触媒（１）」と称することもある）５８８ｍｇを得た。
【００５６】
実施例１２（触媒の製造）
実施例１において、七酸化レニウムをドデカカルボニル二レニウム（レニウムが０．０７５ｍｍｏｌ）に変えた以外は、実施例１と同様にして活性炭にロジウムが２．２質量％、白金が４．１質量％、レニウムが５．５質量％担持された触媒（以下、「Ｒｈ−Ｐｔ−Ｒｅ／ＡＣ触媒（３）」と称することもある）を得た。
【００５７】
実施例１３（触媒の製造）
実施例１において、三塩化ロジウム・３水和物を三塩化ルテニウム・ｎ水和物（０．０５０ｍｍｏｌ）に、四塩化白金を五塩化タンタル（０．０５０ｍｍｏｌ）に変えた以外は、実施例１と同様にして活性炭にタンタルが３．９質量％、ルテニウムが２．２質量％、レニウムが６．１質量％担持された触媒（以下、「Ｔａ−Ｒｕ−Ｒｅ／ＡＣ触媒（１）」と称することもある）を得た。
【００５８】
実施例１４（触媒の製造）
実施例１において、三塩化ロジウム・３水和物を三塩化ルテニウム・ｎ水和物（０．０５０ｍｍｏｌ）に、四塩化白金を五塩化レニウム（０．０５０ｍｍｏｌ）に変えた以外は、実施例１と同様にして活性炭にレニウムが４．０質量％、ルテニウムが２．２質量％、レニウムが６．１質量％担持された触媒（以下、「Ｒｅ−Ｒｕ−Ｒｅ／ＡＣ触媒（１）」と称することもある）を得た。
【００５９】
実施例１５（触媒の製造）
実施例１において、三塩化ロジウム・３水和物を三塩化ルテニウム・ｎ水和物（０．０５０ｍｍｏｌ）に、四塩化白金を四塩化金酸（０．０５０ｍｍｏｌ）に変えた以外は、実施例１と同様にして活性炭にルテニウムが２．２質量％、金が４．３質量％、レニウムが６．１質量％担持された触媒（以下、「Ｒｕ−Ａｕ−Ｒｅ／ＡＣ触媒（１）」と称することもある）を得た。
【００６０】
実施例１６（触媒の製造）
実施例１において、三塩化ロジウム・３水和物を三塩化ルテニウム・ｎ水和物（０．０５０ｍｍｏｌ）に、四塩化白金を二塩化パラジウム（０．０５０ｍｍｏｌ）に変えた以外は、実施例１と同様にして活性炭にルテニウムが２．２質量％、パラジウムが２．２質量％、レニウムが６．１質量％担持された触媒（以下、「Ｒｕ−Ｐｄ−Ｒｅ／ＡＣ触媒（１）」と称することもある）を得た。
【００６１】
実施例１７（触媒の製造）
実施例１において、三塩化ロジウム・３水和物を三塩化ルテニウム・ｎ水和物（０．０５０ｍｍｏｌ）に、四塩化白金を四塩化ジルコニウム（０．０５０ｍｍｏｌ）に変えた以外は、実施例１と同様にして活性炭にジルコニウムが２．０質量％、ルテニウムが２．２質量％、レニウムが６．１質量％担持された触媒（以下、「Ｚｒ−Ｒｕ−Ｒｅ／ＡＣ触媒（１）」と称することもある）を得た。
【００６２】
実施例１８（触媒の製造）
実施例１において、三塩化ロジウム・３水和物を三塩化ルテニウム・ｎ水和物（０．０５０ｍｍｏｌ）に、四塩化白金を四塩化ハフニウム（０．０５０ｍｍｏｌ）に変えた以外は、実施例１と同様にして活性炭にハフニウムが３．９質量％、ルテニウムが２．２質量％、レニウムが６．１質量％担持された触媒（以下、「Ｈｆ−Ｒｕ−Ｒｅ／ＡＣ触媒（１）」と称することもある）を得た。
【００６３】
実施例１９（触媒の製造）
実施例１において、担体を活性炭からグラフェン（ＳＴＲＥＭ製）に変えた以外は、実施例１と同様にして活性炭にロジウムが２．１質量％、白金が４．３質量％、レニウムが６．１質量％担持された触媒（以下、「Ｒｈ−Ｐｔ−Ｒｅ／グラフェン触媒（１）」と称することもある）を得た。
【００６４】
実施例２０（触媒の製造）
実施例１において、三塩化ロジウム・３水和物を三塩化ルテニウム・ｎ水和物（０．０５０ｍｍｏｌ）に、四塩化白金を二塩化パラジウム（０．０５０ｍｍｏｌ）に担体を活性炭からグラフェン（ＳＴＲＥＭ製）に変えた以外は、実施例１と同様にして活性炭にルテニウムが２．２質量％、パラジウムが２．２質量％、レニウムが６．１質量％担持された触媒（以下、「Ｒｕ−Ｐｄ−Ｒｅ／グラフェン触媒（１）」と称することもある）を得た。
【００６５】
実施例１Ａ（コハク酸からの１，４−ブタンジオール合成）
【００６６】
【化１】
2015074619.tif 000003
【００６７】
５０ｍｌのガラス製内筒管を備えたオートクレーブに、実施例１で得られた残渣（Ｒｈ−Ｐｔ−Ｒｅ／ＡＣ触媒（１））、コハク酸０．６００ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１２時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６９．８％、同選択率は６９．８％、１−ブタノールの収率は９．７％、同選択率は９．７％、γ−ブチロラクトンの収率は２．１％、同選択率は２．１％であった。
【００６８】
実施例１Ｂ（アジピン酸からの１，６−ヘキサンジオールの合成）
【００６９】
【化２】
2015074619.tif 000004
【００７０】
５０ｍｌのガラス製内筒管を備えたオートクレーブに、実施例１で得られた残渣（Ｒｈ−Ｐｔ−Ｒｅ／ＡＣ触媒（１））、アジピン酸１．４６０ｇ（１０．０ｍｍｏｌ）を加え、アジピン酸が１５％になるように水でメスアップした。室温にて水素ガスで８ＭＰａまで加圧し、攪拌しながら１２０℃で３０時間反応させた。反応終了後、得られた反応液を室温まで冷却し、次いでメンブランフィルター（０．４５μｍ）を備えた注射器で濾過した。
得られた濾液をガスクロマトグラフィーで分析したところ、アジピン酸の転化率は１００％であり（トリメチルシリルジアゾメタンでエステル化して確認）、１，６−ヘキサンジオールの収率は９３．６％、同選択率は９３．６％、１−ヘキサノールの収率は２．５％、同選択率は２．５％であった。
【００７１】
実施例１Ｃ（レブリン酸からの１，４−ペンタンジオールの合成）
【００７２】
【化３】
2015074619.tif 000005
【００７３】
５０ｍｌのガラス製内筒管を備えたオートクレーブに、実施例１で得られた残渣（Ｒｈ−Ｐｔ−Ｒｅ／ＡＣ触媒（１））、レブリン酸１．７５ｇ（１５．０ｍｍｏｌ）、１.０ｍｏｌ／ｌ水酸化ナトリウム水溶液０.３０ｇ（０.３０ｍｍｏｌ）を加え、レブリン酸が１５％になるように水でメスアップした。室温にて水素ガスで８ＭＰａまで加圧し、攪拌しながら１２０℃で１５時間反応させた。反応終了後、得られた反応液を室温まで冷却し、次いでメンブランフィルター（０．４５μｍ）を備えた注射器で濾過した。
得られた濾液をガスクロマトグラフィーで分析したところ、レブリン酸の転化率は１００％であり、１，４−ペンタンジオールの収率は６３．６％、同選択率は６３．６％、γ−バレロラクトンの収率は１．７％、同選択率は１．７％、２−メチルテトラヒドロフランの収率は４．０％、同選択率は４．０％、２−ペンタノールの収率は４．３％、同選択率は４．３％であった。
【００７４】
実施例１Ｄ（ヘキサン酸からの１−ヘキサノールの合成）
【００７５】
【化４】
2015074619.tif 000006
【００７６】
５０ｍｌのガラス製内筒管を備えたオートクレーブに、実施例１で得られた残渣（Ｒｈ−Ｐｔ−Ｒｅ／ＡＣ触媒（１））、ヘキサン酸１.１６ｇ（１０.０ｍｍｏｌ）、１.０ｍｏｌ／ｌ水酸化ナトリウム水溶液０.２０ｇ（０.２０ｍｍｏｌ）を加え、ヘキサン酸が１５％になるようにジエチレングリコールジメチルエーテルでメスアップした。室温にて水素ガスで８ＭＰａまで加圧し、攪拌しながら１８０℃で９時間反応させた。反応終了後、得られた反応液を室温まで冷却し、次いでメンブランフィルター（０．４５μｍ）を備えた注射器で濾過した。
得られた濾液をガスクロマトグラフィーで分析したところ、ヘキサン酸の転化率は９７.３％であり、１−ヘキサノールの収率は５８．６％、同選択率は５７．０％、ヘキサン酸ヘキシルの収率は２．３％、同選択率は２．２％であった。
【００７７】
実施例２Ａ（コハク酸からの１，４−ブタンジオールの合成）
【００７８】
【化５】
2015074619.tif 000007
【００７９】
５０ｍｌのガラス製内筒管を備えたオートクレーブに、実施例２で得られた固体（Ｒｈ−Ｐｔ−Ｒｅ／ＡＣ触媒（２））１２０ｍｇ、水２ｍｌを加え、室温にて水素ガスで８ＭＰａまで加圧し、１２０℃で１時間加熱攪拌して固体を還元処理した。得られた溶液を室温まで冷却し、遠心分離により水層を除いた。得られた残渣にコハク酸１．５０ｇ（１２．７ｍｍｏｌ）、１．０ｍｏｌ／ｌ水酸化ナトリウム水溶液０．２５ｇ（０．２５ｍｍｏｌ）を加え、コハク酸が１５％になるように水でメスアップした。水素ガスで８ＭＰａまで加圧し、攪拌しながら１２０℃で３６時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンによるエステル化で確認）、１，４−ブタンジオールの収率は８２．３％、同選択率は８２．３％、１−ブタノールの収率は１１．５％、同選択率は１１．５％、γ−ブチロラクトンの収率は０．１６％、同選択率は０．１６％であった。
【００８０】
実施例３Ａ（コハク酸からの１，４−ブタンジオールの合成）
【００８１】
【化６】
2015074619.tif 000008
【００８２】
５０ｍｌのガラス製内筒管を備えたオートクレーブに、実施例３で得られた固体（Ｒｈ−Ｐｔ−Ｒｅ／ＳｉＯ２（１））１２０ｍｇ、水２ｍｌを加え、室温にて水素ガスで８ＭＰａまで加圧し、１２０℃で１時間加熱攪拌して固体を還元処理した。得られた溶液を室温まで冷却し、遠心分離により水層を除いた。得られた残渣にコハク酸０．３５ｇ（３．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。水素ガスで８ＭＰａまで加圧し、攪拌しながら１２０℃で１８時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は８２．９％、同選択率は８２．９％、１−ブタノールの収率は１５．５％、同選択率は１５．５％、γ−ブチロラクトンの収率は３．９％、同選択率は３．９％であった。
【００８３】
実施例３Ｂ（３−ヒドロキシプロピオン酸からの１，３−プロパンジオールの合成）
【００８４】
【化７】
2015074619.tif 000009
【００８５】
５０ｍｌのガラス製内筒管を備えたオートクレーブに、実施例３で得られた固体（Ｒｈ−Ｐｔ−Ｒｅ／ＳｉＯ２（１））１２８ｍｇ、水２ｍｌを加え、室温にて水素ガスで８ＭＰａまで加圧し、１２０℃で１時間加熱攪拌して固体を還元処理した。得られた溶液を室温まで冷却し、遠心分離により水層を除いた。得られた残渣に３−ヒドロキシプロピオン酸の３０％水溶液１．５０ｇ（５．０ｍｍｏｌ）を加え、３−ヒドロキシプロピオン酸が１０％になるように水でメスアップした。室温にて水素ガスで８ＭＰａまで加圧し、攪拌しながら１２０℃で４時間、更に１４０℃で１４時間攪拌しながら反応させた。反応終了後、得られた反応液を室温まで冷却し、次いでメンブランフィルター（０．４５μｍ）を備えた注射器で濾過した。
得られた濾液をガスクロマトグラフィーで分析したところ、３−ヒドロキシプロピオン酸の転化率は７７．６％であり、１，３−プロパンジオールの収率は６５．１％、同選択率は８３．９％、１−プロパノールの収率は１２．２％、同選択率は１５．７％であった。
【００８６】
実施例４Ａ（コハク酸からの１，４−ブタンジオールの合成）
【００８７】
【化８】
2015074619.tif 000010
【００８８】
５０ｍｌのガラス製内筒管を備えたオートクレーブに、実施例４で得られた残渣（Ｒｈ−Ｐｔ−Ｍｏ／ＡＣ触媒（１））、コハク酸０．６００ｇ（５．０ｍｍｏｌ）、１．０ｍｏｌ／ｌ ＮａＯＨ水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１８時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は７０．１％、同選択率は７０．１％、１−ブタノールの収率は９．６％、同選択率は９．６％、γ−ブチロラクトンの収率は２．８％、同選択率は２．８％であった。
【００８９】
実施例５Ａ（コハク酸からの１，４−ブタンジオールの合成）
【００９０】
【化９】
2015074619.tif 000011
【００９１】
５０ｍｌのガラス製内筒管を備えたオートクレーブに、実施例５で得られた固体（Ｒｈ−Ｐｔ−Ｍｏ／ＡＣ（２））１２０ｍｇ、水２ｍｌを加え、室温にて水素ガスで８ＭＰａまで加圧し、１２０℃で１時間加熱攪拌して固体を還元処理した。得られた溶液を室温まで冷却し、遠心分離により水層を除いた。得られた残渣にコハク酸０．３５ｇ（３．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。水素ガスで８ＭＰａまで加圧し、攪拌しながら１２０℃で１８時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンによるエステル化で確認）、１，４−ブタンジオールの収率は７４．９％、同選択率は７４．９％、１−ブタノールの収率は４．０％、同選択率は４．０、γ−ブチロラクトンの収率は３．７％、同選択率は３．７％であった。
【００９２】
実施例６Ａ（コハク酸からの１，４−ブタンジオールの合成）
【００９３】
【化１０】
2015074619.tif 000012
【００９４】
５０ｍｌのガラス製内筒管を備えたオートクレーブに、実施例６で得られた残渣（Ｒｈ−Ｐｄ−Ｒｅ／ＡＣ触媒（１））、コハク酸０．６００ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１２時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６１．７％、同選択率は６１．７％、１−ブタノールの収率は１３．０％、同選択率は１３．０％、γ−ブチロラクトンの収率は２．３％、同選択率は２．３％であった。であった。
【００９５】
実施例７Ａ（コハク酸からの１，４−ブタンジオールの合成）
【００９６】
【化１１】
2015074619.tif 000013
【００９７】
５０ｍｌのガラス製内筒管を備えたオートクレーブに、実施例７で得られた残渣（Ｒｕ−Ｒｈ−Ｒｅ／ＡＣ触媒（１））、コハク酸０．６００ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１２時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６１．０％、同選択率は６１．０％、１−ブタノールの収率は９．３％、同選択率は９．３％、γ−ブチロラクトンの収率は２．１％、同選択率は２．１％であった。
【００９８】
実施例８Ａ（コハク酸からの１，４−ブタンジオールの合成）
【００９９】
【化１２】
2015074619.tif 000014
【０１００】
５０ｍｌのガラス製内筒管を備えたオートクレーブに、実施例８で得られた残渣（Ｉｒ−Ｐｔ−Ｒｅ／ＡＣ触媒（１））、コハク酸１．２０ｇ（１０ｍｍｏｌ）、１．０ｍｏｌ／ｌ水酸化ナトリウム水溶液０．２０ｇ（０．２０ｍｍｏｌ）を加え、コハク酸が１５％になるように水でメスアップした。室温にて水素ガスで８ＭＰａまで加圧し、攪拌しながら１００℃で６０時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は５７．５％、同選択率は５７．５％、１−ブタノールの収率は２３．８％、同選択率は２３．８％、γ−ブチロラクトンの収率は１．９％、同選択率は１．９％であった。
【０１０１】
実施例９Ａ（コハク酸からの１，４−ブタンジオールの合成）
【０１０２】
【化１３】
2015074619.tif 000015
【０１０３】
５０ｍｌのガラス製内筒管を備えたオートクレーブに、実施例９で得られた残渣（Ｉｒ−Ｐｔ−Ｍｏ／ＡＣ触媒（１））、コハク酸１．２０ｇ（１０ｍｍｏｌ）、１．０ｍｏｌ／ｌ水酸化水溶液０．２０ｇ（０．２０ｍｍｏｌ）を加え、コハク酸が１５％になるように水でメスアップした。室温にて水素ガスで８ＭＰａまで加圧し、攪拌しながら１００℃で６０時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６０．８％、同選択率は６０．８％、１−ブタノールの収率は１０．８％、同選択率は１０．８％、γ−ブチロラクトンの収率は６．９％、同選択率は６．９％であった。
【０１０４】
実施例１０Ａ（３−ヒドロキシプロピオン酸からの１，３−プロパンジオールの合成）
【０１０５】
【化１４】
2015074619.tif 000016
【０１０６】
５０ｍｌのガラス製内筒管を備えたオートクレーブに、実施例１０で得られた残渣（Ｒｕ−Ｒｈ−Ｒｅ／ＡＣ触媒（２））、３−ヒドロキシプロピオン酸の３０％水溶液１．５０ｇ（５．０ｍｍｏｌ）を加え、３−ヒドロキシプロピオン酸が１０％になるように水でメスアップした。室温にて水素ガスで８ＭＰａまで加圧し、攪拌しながら１２０℃で４時間、更に１４０℃で１４時間攪拌しながら反応させた。反応終了後、得られた反応液を室温まで冷却し、次いでメンブランフィルター（０．４５μｍ）を備えた注射器で濾過した。
得られた濾液をガスクロマトグラフィーで分析したところ、３−ヒドロキシプロピオン酸の転化率は８８．０％であり、１，３−プロパンジオールの収率は７６．３％、同選択率は８６．７％、１−プロパノールの収率は８．８％、同選択率は１０．０％であった。
【０１０７】
実施例１０Ｂ（乳酸からの１，２−プロパンジオールの合成）
【０１０８】
【化１５】
2015074619.tif 000017
【０１０９】
５０ｍｌのガラス製内筒管を備えたオートクレーブに、実施例１０と同様の方法で得られた残渣（Ｒｈ−Ｒｕ−Ｒｅ／ＡＣ触媒（２））、乳酸の９０．３％水溶液０．５０ｇ（５．０ｍｍｏｌ）を加え、乳酸が１０％になるように水でメスアップした。室温にて水素ガスで８ＭＰａまで加圧し、攪拌しながら１００℃で２２時間攪拌しながら反応させた。反応終了後、得られた反応液を室温まで冷却し、次いでメンブランフィルター（０．４５μｍ）を備えた注射器で濾過した。
得られた濾液をガスクロマトグラフィーで分析したところ、乳酸の転化率は９７．５％であり、１，２−プロパンジオールの収率は７７．４％、同選択率は７９．４％、１−プロパノールの収率は４．６％、同選択率は４．７％、２−プロパノールの収率は１．５％、同選択率は１．５％、であった。
【０１１０】
実施例１１Ａ（３−ヒドロキシプロピオン酸からの１，３−プロパンジオールの合成）
【０１１１】
【化１６】
2015074619.tif 000018
【０１１２】
５０ｍｌのガラス製内筒管を備えたオートクレーブに、実施例１１で得られた残渣（Ｒｕ−Ｉｒ−Ｒｅ／ＳｉＯ２触媒（１））６０ｍｇ、３−ヒドロキシプロピオン酸の３０％水溶液１．５０ｇ（５．０ｍｍｏｌ）を加え、３−ヒドロキシプロピオン酸が１０％になるように水でメスアップした。室温にて水素ガスで８ＭＰａまで加圧し、攪拌しながら１００℃で４時間、更に１４０℃で１１時間攪拌しながら反応させた。反応終了後、得られた反応液を室温まで冷却し、次いでメンブランフィルター（０．４５μｍ）を備えた注射器で濾過した。
得られた濾液をガスクロマトグラフィーで分析したところ、３−ヒドロキシプロピオン酸の転化率は８７．０％であり、１，３−プロパンジオールの収率は６５．８％、同選択率は７５．６％、１−プロパノールの収率は１８．９％、同選択率は２．２％であった。
【０１１３】
実施例１１Ｂ（乳酸からの１，２−プロパンジオールの合成）
【０１１４】
【化１７】
2015074619.tif 000019
【０１１５】
５０ｍｌのガラス製内筒管を備えたオートクレーブに、実施例１１で得られた残渣（Ｒｕ−Ｉｒ−Ｒｅ／ＳｉＯ２触媒（１））６０ｍｇ、乳酸の９０．３％水溶液０．５０ｇ（５．０ｍｍｏｌ）を加え、乳酸が１０％になるように水でメスアップした。室温にて水素ガスで８ＭＰａまで加圧し、攪拌しながら１００℃で１５時間攪拌しながら反応させた。反応終了後、得られた反応液を室温まで冷却し、次いでメンブランフィルター（０．４５μｍ）を備えた注射器で濾過した。
得られた濾液をガスクロマトグラフィーで分析したところ、乳酸の転化率は９５．２％であり、１，２−プロパンジオールの収率は８５．３％、同選択率は８９．６％、１−プロパノールの収率は５．１％、同選択率は５．３％、２−プロパノールの収率は２．０％、同選択率は２．１％、であった。
【０１１６】
実施例１１Ｃ（プロピオン酸からの１−プロパノールの合成）
【０１１７】
【化１８】
2015074619.tif 000020
【０１１８】
５０ｍｌのガラス製内筒管を備えたオートクレーブに、実施例１１で得られた残渣（Ｒｕ−Ｉｒ−Ｒｅ／ＳｉＯ２触媒（１））６０ｍｇ、プロピオン酸０．３７５ｇ（５．０ｍｍｏｌ）を加え、プロピオン酸が１０％になるように水でメスアップした。室温にて水素ガスで８ＭＰａまで加圧し、攪拌しながら１００℃で１７時間攪拌しながら反応させた。反応終了後、得られた反応液を室温まで冷却し、次いでメンブランフィルター（０．４５μｍ）を備えた注射器で濾過した。
得られた濾液をガスクロマトグラフィーで分析したところ、プロピオン酸の転化率は９８．９％であり、１−プロパノールの収率は９３．２％、同選択率は９４．２％であった。
【０１１９】
実施例１２Ａ（コハク酸からの１，４−ブタンジオールの合成）
【０１２０】
【化１９】
2015074619.tif 000021
【０１２１】
５０ｍｌのガラス製内筒管を備えたオートクレーブに、実施例１２で得られた残渣（Ｒｈ−Ｐｔ−Ｒｅ／ＡＣ触媒（３））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で３６時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６４．６％、同選択率は６４．６％、１−ブタノールの収率は１１．６％、同選択率は１１．６％、γ−ブチロラクトンの収率は５．９％、同選択率は５．９％であった。
【０１２２】
実施例１３Ａ（コハク酸からの１，４−ブタンジオールの合成）
【０１２３】
【化２０】
2015074619.tif 000022
【０１２４】
５０ｍｌのガラス製内筒管を備えたオートクレーブに、実施例１３で得られた残渣（Ｔａ−Ｒｕ−Ｒｅ／ＡＣ触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で３６時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は８７．２％、同選択率は８７．２％、１−ブタノールの収率は７．８％、同選択率は７．８％、γ−ブチロラクトンの収率は４．７％、同選択率は４．７％であった。
【０１２５】
実施例１４Ａ（コハク酸からの１，４−ブタンジオールの合成）
【０１２６】
【化２１】
2015074619.tif 000023
【０１２７】
５０ｍｌのガラス製内筒管を備えたオートクレーブに、実施例１３で得られた残渣（Ｒｅ−Ｒｕ−Ｒｅ／ＡＣ触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１８時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は８０．９％、同選択率は８０．９％、１−ブタノールの収率は４．９％、同選択率は４．９％、γ−ブチロラクトンの収率は２．２％、同選択率は２．２％であった。
【０１２８】
実施例１５Ａ（コハク酸からの１，４−ブタンジオールの合成）
【０１２９】
【化２２】
2015074619.tif 000024
【０１３０】
５０ｍｌのガラス製内筒管を備えたオートクレーブに、実施例１４で得られた残渣（Ｒｕ−Ａｕ−Ｒｅ／ＡＣ触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１５０℃で１２時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６８．１％、同選択率は６８．１％、１−ブタノールの収率は６．４％、同選択率は６．４％、γ−ブチロラクトンの収率は３．０％、同選択率は３．０％であった。
【０１３１】
実施例１６Ａ（コハク酸からの１，４−ブタンジオールの合成）
【０１３２】
【化２３】
2015074619.tif 000025
【０１３３】
５０ｍｌのガラス製内筒管を備えたオートクレーブに、実施例１５で得られた残渣（Ｒｕ−Ｐｄ−Ｒｅ／ＡＣ触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１８時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は６２．１％、同選択率は６２．１％、１−ブタノールの収率は１１．０％、同選択率は１１．０％、γ−ブチロラクトンの収率は０．２５％、同選択率は０．２５％であった。
【０１３４】
実施例１７Ａ（コハク酸からの１，４−ブタンジオールの合成）
【０１３５】
【化２４】
2015074619.tif 000026
【０１３６】
５０ｍｌのガラス製内筒管を備えたオートクレーブに、実施例１７で得られた残渣（Ｚｒ−Ｒｕ−Ｒｅ／ＡＣ触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１８時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は９０．４％、同選択率は９０．４％、１−ブタノールの収率は９．１％、同選択率は９．１％であり、γ−ブチロラクトンは観測されなかった。
【０１３７】
実施例１８Ａ（コハク酸からの１，４−ブタンジオールの合成）
【０１３８】
【化２５】
2015074619.tif 000027
【０１３９】
５０ｍｌのガラス製内筒管を備えたオートクレーブに、実施例１８で得られた残渣（Ｈｆ−Ｒｕ−Ｒｅ／ＡＣ触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１２時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は７０．１％、同選択率は７０．１％、１−ブタノールの収率は８．５％、同選択率は８．５％、γ−ブチロラクトンの収率は５．０％、同選択率は５．０％であった。
実施例１９Ａ（コハク酸からの１，４−ブタンジオールの合成）
【０１４０】
【化２６】
2015074619.tif 000028
【０１４１】
５０ｍｌのガラス製内筒管を備えたオートクレーブに、実施例１９で得られた残渣（Ｒｈ−Ｐｔ−Ｒｅ／グラフェン触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で６時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は７５．２％、同選択率は７５．２％、１−ブタノールの収率は１２．４％、同選択率は１２．４％、γ−ブチロラクトンの収率は５．５％、同選択率は５．５％であった。
実施例２０Ａ（コハク酸からの１，４−ブタンジオールの合成）
【０１４２】
【化２７】
2015074619.tif 000029
【０１４３】
５０ｍｌのガラス製内筒管を備えたオートクレーブに、実施例２０で得られた残渣（Ｒｕ−Ｐｄ−Ｒｅ／グラフェン触媒（１））、コハク酸０．６０ｇ（５．０ｍｍｏｌ）、１．０ｍｏｌ／ｌ水酸化ナトリウム水溶液０．１０ｇ（０．１０ｍｍｏｌ）を加え、コハク酸が１５％になるように水でメスアップした。室温にて水素ガスで８ＭＰａまで加圧し、攪拌しながら１２０℃で１５時間反応させた。反応終了後、得られた反応液を室温まで冷却し、次いでメンブランフィルター（０．４５μｍ）を備えた注射器で濾過した。
得られた濾液をガスクロマトグラフィーで分析したところ、コハク酸の転化率は１００％であり（トリメチルシリルジアゾメタンでエステル化して確認）、１，４−ブタンジオールの収率は８０．８％、同選択率は８０．８％、１−ブタノールの収率は１１．０％、同選択率は１１．０％、γ−ブチロラクトンの収率は２．４％、同選択率は２．４％であった。
【０１４４】
以上の結果から、
（１）ロジウム、イリジウム、白金、ルテニウム、タンタル、レニウム、パラジウム、ランタン、セリウム、サマリウム、イッテルビウム、ルテチウム、ジルコニウム、ハフニウム、ニオブ、モリブデン、タングステン、コバルト、ニッケル、銅及び金からなる群より選ばれる少なくとも２種の金属化合物（Ａ）
（２）周期表第５族、６族又は７族の金属を含む金属酸化物（Ｂ１）或いは金属カルボニル化合物（Ｂ２）
とを混合し、還元処理して得られる触媒（本発明の触媒）が、カルボン酸化合物と水素源の存在下にて接触することによって、高い反応速度で、高収率且つ高選択的に対応するアルコール化合物を与えることが分かった。
【産業上の利用可能性】
【０１４５】
本発明により、カルボン酸化合物を還元して、高い反応速度で、高収率且つ高選択的に対応するアルコール化合物を与えうる触媒を提供することができる。上記カルボン酸化合物がジカルボン酸であれば、対応するジオール化合物を製造することができる。得られたジオール化合物は、例えば、ポリエステル、ポリカーボネート、ポリウレタン等のポリマー原料、樹脂添加剤、医農薬中間体原料、各種溶剤等として有用である。